(57)【要約】【課題】光ファイバケーブルの難燃性、低発煙性、柔軟性に優れる光ファイバ被覆用樹脂組成物を提供する。【解決手段】塩化ビニル系樹脂（Ａ）及び塩化パラフィン（Ｂ）を含む光ファイバ被覆用樹脂組成物。光ファイバと、光ファイバの外周に前記光ファイバ被覆用樹脂組成物からなる被覆層とを有する光ファイバケーブル。前記光ファイバケーブルを含むセンサ。【選択図】図１
2016004090.tif 000002
【特許請求の範囲】
【請求項１】
塩化ビニル系樹脂（Ａ）及び塩化パラフィン（Ｂ）を含む光ファイバ被覆用樹脂組成物。
【請求項２】
塩化パラフィン（Ｂ）の炭素数が、１４〜３０である、請求項１に記載の光ファイバ被覆用樹脂組成物。
【請求項３】
塩化パラフィン（Ｂ）の塩素含有率が、塩化パラフィン（Ｂ）１００質量％中、３０質量％〜９０質量％である、請求項１又は２に記載の光ファイバ被覆用樹脂組成物。
【請求項４】
光ファイバ被覆用樹脂組成物が、更に溶融張力向上剤（Ｃ）を含む、請求項１〜３のいずれかに記載の光ファイバ被覆用樹脂組成物。
【請求項５】
溶融張力向上剤（Ｃ）が、アクリル樹脂系溶融張力向上剤及びフッ素樹脂系溶融張力向上剤の少なくとも１種である、請求項４に記載の光ファイバ被覆用樹脂組成物。
【請求項６】
光ファイバ被覆用樹脂組成物が、更に可塑剤（Ｄ）を含む、請求項１〜５のいずれかに記載の光ファイバ被覆用樹脂組成物。
【請求項７】
可塑剤（Ｄ）が、トリメリット酸エステル化合物である、請求項６に記載の光ファイバ被覆用樹脂組成物。
【請求項８】
可塑剤（Ｄ）の含有量が、塩化ビニル系樹脂（Ａ）１００質量部に対して、１０質量部〜５０質量部である、請求項６又は７に記載の光ファイバ被覆用樹脂組成物。
【請求項９】
光ファイバ被覆用樹脂組成物が、更に難燃助剤（Ｅ）を含む、請求項１〜８のいずれかに記載の光ファイバ被覆用樹脂組成物。
【請求項１０】
難燃助剤（Ｅ）が、三酸化アンチモン、ホウ酸塩化合物及びケイ素化合物の少なくとも１種である、請求項９に記載の光ファイバ被覆用樹脂組成物。
【請求項１１】
光ファイバ被覆用樹脂組成物が、更に受酸剤（Ｆ）を含む、請求項１〜１０のいずれかに記載の光ファイバ被覆用樹脂組成物。
【請求項１２】
受酸剤（Ｆ）が、炭酸塩化合物、ハイドロタルサイト、酸化金属化合物及びオキシ水酸化金属化合物の少なくとも１種である、請求項１１に記載の光ファイバ被覆用樹脂組成物。
【請求項１３】
光ファイバと、光ファイバの外周に請求項１〜１２のいずれかに記載の光ファイバ被覆用樹脂組成物からなる被覆層とを有する、光ファイバケーブル。
【請求項１４】
請求項１３に記載の光ファイバケーブルを含む、センサ。
【発明の詳細な説明】
【技術分野】
【０００１】
本発明は、光ファイバ被覆用樹脂組成物、光ファイバケーブル及びセンサに関する。
【背景技術】
【０００２】
光ファイバは、通信、センサ、照明、装飾、ディスプレイ等の幅広い用途で用いられている。ガラス系の光ファイバは、広い波長に亘って光伝送性に優れる一方で、加工性や機械特性に劣る等の課題を有する。一方、プラスチック光ファイバは、例えば、ポリメチルメタクリレート等の透明性の高い樹脂からなる芯に、芯よりも低屈折な透明性の高い樹脂で芯の外周を被覆した構造を有するものが挙げられ、ガラス系光ファイバに比べて、加工性や柔軟性に優れる等の特徴を有する。また、プラスチック光ファイバは、近年、製造技術の向上に伴って、伝送可能距離が長くなっていて、その用途が広がっている。
【０００３】
通常、光ファイバを用いる際は、光ファイバ単体で用いられることは少なく、機械特性、難燃性、耐熱性等を付与するために、光ファイバに熱可塑性樹脂等を被覆した光ファイバケーブルとして用いられることが多い。特に、近年、プラスチック製品の難燃化規制が厳しくなってきていて、光ファイバケーブルに対しても優れた難燃性を有することが要望されている。
【０００４】
光ファイバに難燃性を付与する方法として、例えば、特許文献１には、可塑剤を含む塩化ビニル樹脂でプラスチック光ファイバを被覆した光ファイバケーブルが提案されている。
【先行技術文献】
【特許文献】
【０００５】
【特許文献１】特開昭６０−１７２００５号公報
【発明の概要】
【発明が解決しようとする課題】
【０００６】
しかしながら、特許文献１で提案されている光ファイバケーブルは、難燃性の効果を有するものの、その効果は十分とは言えない。
【０００７】
ところで、塩化ビニル樹脂そのものは、難燃性に優れる樹脂である一方、硬くて脆く、塩化ビニル樹脂のみで用いることは困難である。そのため、塩化ビニル樹脂を用いる際、可塑剤を併用することが多い。しかしながら、可塑剤の多くは、易燃性であるため、塩化ビニル樹脂に可塑剤を含ませると、塩化ビニル樹脂の難燃性を悪化させる要因となる。また、可塑剤の多くは、フタル酸誘導体であり、燃焼時に煤を発生する要因となるベンゼン環を有する化学構造であるため、塩化ビニル樹脂に可塑剤を含ませると、塩化ビニル樹脂の発煙性を悪化させる要因となる。したがって、難燃性、低発煙性、柔軟性を両立させるためには、単純に塩化ビニル樹脂に可塑剤を含ませるだけでは十分とは言えない。
【０００８】
そこで、本発明の目的は、光ファイバケーブルの難燃性、低発煙性、柔軟性に優れる光ファイバ被覆用樹脂組成物を提供することにある。
【課題を解決するための手段】
【０００９】
本発明は、塩化ビニル系樹脂（Ａ）及び塩化パラフィン（Ｂ）を含む光ファイバ被覆用樹脂組成物に関する。
【００１０】
また、本発明は、光ファイバと、光ファイバの外周に前記光ファイバ被覆用樹脂組成物からなる被覆層とを有する光ファイバケーブルに関する。
更に、前記光ファイバケーブルを含むセンサに関する。
【発明の効果】
【００１１】
本発明の光ファイバ被覆用樹脂組成物により、難燃性、低発煙性、柔軟性に優れる光ファイバケーブルを得ることができる。
また、本発明の光ファイバケーブルは、難燃性、低発煙性、柔軟性に優れる。
更に、本発明のセンサは、難燃性、低発煙性、柔軟性に優れる光ファイバケーブルを含むので、火災が生じた際の炎の伝搬や煙の発生を抑制でき、柔軟性が要求される工業用に特に好適に用いることができる。
【図面の簡単な説明】
【００１２】
【図１】本発明の光ファイバケーブルの一例を示す模式的断面図である。
【図２】本発明の光ファイバケーブル中の光ファイバの一例である多層光ファイバの例を示す模式的断面図である。
【図３】本発明の光ファイバケーブルの一例を示す模式的断面図である。
【発明を実施するための形態】
【００１３】
以下、本発明の実施の形態について図面を用いながら説明するが、本発明はこれらの図面に限定されるものではない。
【００１４】
本発明の光ファイバ被覆用樹脂組成物は、塩化ビニル系樹脂（Ａ）及び塩化パラフィン（Ｂ）を含む。
【００１５】
（塩化ビニル系樹脂（Ａ））
塩化ビニル系樹脂（Ａ）は、本発明の光ファイバ被覆用樹脂組成物のマトリックス樹脂であり、安価で、難燃性に優れ、汎用樹脂として広く用いられている。
【００１６】
塩化ビニル系樹脂（Ａ）としては、例えば、塩化ビニル単独重合体、塩化ビニル単位を５０質量％以上含む共重合体等が挙げられる。これらの塩化ビニル系樹脂（Ａ）は、１種を単独で用いてもよく、２種以上を併用してもよい。これらの塩化ビニル系樹脂（Ａ）の中でも、難燃性に優れることから、塩化ビニル単独重合体、塩化ビニル単位を５０質量％以上含む共重合体が好ましく、塩化ビニル単独重合体、塩化ビニル単位を６０質量％以上含む共重合体がより好ましく、塩化ビニル単独重合体、塩化ビニル単位を７０質量％以上含む共重合体が更に好ましく、塩化ビニル単独重合体が特に好ましい。
【００１７】
塩化ビニル単位を５０質量％以上含む共重合体は、塩化ビニルと、塩化ビニルと共重合可能な他の単量体とを、共重合して得られる。
他の単量体としては、例えば、塩化ビニリデン；エチレン、プロピレン等のオレフィン類；メチル（メタ）アクリレート、エチル（メタ）アクリレート、ブチル（メタ）アクリレート等の（メタ）アクリレート類；スチレン、α−メチルスチレン等の芳香族ビニル類；ビニルメチルエーテル、ビニルエチルエーテル等のビニルエーテル類；酢酸ビニル、酪酸ビニル等のカルボン酸ビニル類等が挙げられる。これらの他の単量体は、１種を単独で用いてもよく、２種以上を併用してもよい。これらの他の単量体の中でも、塩化ビニルとの共重合性に優れることから、カルボン酸ビニル類が好ましく、酢酸ビニルがより好ましい。
（メタ）アクリレートとは、アクリレート、メタクリレート又はその両者をいう。
【００１８】
塩化ビニル系樹脂（Ａ）は、塩化ビニル単独重合体や塩化ビニル単位を５０質量％以上含む共重合体等と相溶する他の樹脂を含んでもよい。
相溶とは、塩化ビニル単独重合体や塩化ビニル単位を５０質量％以上含む共重合体等と相溶する他の樹脂とを溶融混練した際に、両者が均一に分散し、混ざり合うことをいう。
【００１９】
相溶する他の樹脂としては、例えば、アクリロニトリル−ブタジエン−スチレン共重合体（ＡＢＳ樹脂）、エチレン−酢酸ビニル共重合体（ＥＶＡ樹脂）、メチルメタクリレート−ブタジエン−スチレン共重合体（ＭＢＳ樹脂）、塩素化ポリエチレン樹脂（ＣＰＥ樹脂）、塩素化塩化ビニル樹脂（ＣＰＶＣ樹脂）等が挙げられる。これらの相溶する他の樹脂は、１種を単独で用いてもよく、２種以上を併用してもよい。これらの相溶する他の樹脂の中でも、塩化ビニル単独重合体や塩化ビニル単位を５０質量％以上含む共重合体等との相溶性に優れ、塩化ビニル単独重合体や塩化ビニル単位を５０質量％以上含む共重合体等が不足する機能を補うことができることから、ＡＢＳ樹脂、ＥＶＡ樹脂、ＭＢＳ樹脂、ＣＰＥ樹脂、ＣＰＶＣ樹脂が好ましく、ＡＢＳ樹脂、ＣＰＥ樹脂、ＣＰＶＣ樹脂がより好ましい。
【００２０】
相溶する他の樹脂の含有率は、塩化ビニル系樹脂（Ａ）１００質量％中、５質量％〜５０質量％が好ましく、１０質量％〜４５質量％がより好ましい。相溶する他の樹脂の含有率が５質量％以上であると、相溶する他の樹脂が有する機能が発現する。また、相溶する他の樹脂の含有率が５０質量％以下であると、塩化ビニル系樹脂（Ａ）の本来の性能を損なわない
【００２１】
（塩化パラフィン（Ｂ））
塩化パラフィン（Ｂ）は、塩化ビニル系樹脂（Ａ）の可塑剤としての機能を有すると共に、難燃剤としての機能を有するため、光ファイバケーブルの難燃性、低発煙性、柔軟性を向上させる効果を有する。
【００２２】
塩化パラフィン（Ｂ）は、炭素数１０〜３０のアルカンの一部の水素原子が塩素原子で置換された化合物の総称をいう。塩化パラフィン（Ｂ）は、１種を単独で用いてもよく、２種以上を併用してもよい。
【００２３】
塩化パラフィン（Ｂ）の炭素数は、１４〜３０が好ましく、１５〜２６がより好ましい。塩化パラフィン（Ｂ）の炭素数が１４以上であると、光ファイバ被覆用樹脂組成物の難燃性に優れる。また、塩化パラフィン（Ｂ）の炭素数が３０以下であると、光ファイバ被覆用樹脂組成物の柔軟性に優れる。
【００２４】
塩化パラフィン（Ｂ）の塩素含有率は、塩化パラフィン（Ｂ）１００質量％中、３０質量％〜９０質量％が好ましく、３５質量％〜７５質量％がより好ましい。塩化パラフィン（Ｂ）の塩素含有率が４０％以上であると、光ファイバ被覆用樹脂組成物の難燃性に優れ、光ファイバ被覆用樹脂組成物中の分散性に優れる。また、塩化パラフィン（Ｂ）の塩素含有率が９０％以下であると、光ファイバ被覆用樹脂組成物の本来の性能を損なわない。
塩化パラフィン（Ｂ）の塩素含有率は、塩化パラフィン（Ｂ）の質量に対する塩素原子の質量を１００分率で表した値とする。
【００２５】
塩化パラフィン（Ｂ）の市販品としては、例えば、味の素ファインテクノ（株）製の「エンパラ」シリーズ；東ソー（株）製の「トヨパラックス」シリーズ等が挙げられる。
【００２６】
塩化パラフィン（Ｂ）の含有量は、塩化ビニル系樹脂（Ａ）１００質量部に対して、１質量部〜２０質量部が好ましく、２質量部〜１５質量部がより好ましい。塩化パラフィン（Ｂ）の含有量が１質量部以上であると、光ファイバケーブルの難燃性、低発煙性、柔軟性に優れる。また、塩化パラフィン（Ｂ）の含有量が２０質量部以下であると、光ファイバ被覆用樹脂組成物の本来の性能を損なわない。
【００２７】
（溶融張力向上剤（Ｃ））
本発明の光ファイバ被覆用樹脂組成物は、必要に応じて、更に溶融張力向上剤（Ｃ）を含んでもよい。
溶融張力向上剤（Ｃ）は、添加することで樹脂や樹脂組成物の溶融張力を向上させるものをいい、本発明の光ファイバ被覆用樹脂組成物に添加する溶融張力向上剤（Ｃ）は、塩化ビニル系樹脂（Ａ）の溶融張力を向上させるものとする。溶融張力は、キャピラリーレオメーターを用いて測定した値とする。
溶融張力向上剤（Ｃ）は、塩化ビニル系樹脂（Ａ）の溶融時の張力を向上させる機能を有するため、光ファイバ被覆用樹脂組成物に溶融張力向上剤（Ｃ）を含ませることで、難燃性（特に、燃焼時のドリップの抑制）を更に向上させる効果を有する。
【００２８】
溶融張力向上剤（Ｃ）としては、例えば、アクリル樹脂系溶融張力向上剤、フッ素樹脂系溶融張力向上剤等が挙げられる。これらの溶融張力向上剤（Ｃ）は、１種を単独で用いてもよく、２種以上を併用してもよい。これらの溶融張力向上剤（Ｃ）の中でも、光ファイバケーブルの燃焼時のドリップを抑制できることから、アクリル樹脂系溶融張力向上剤、フッ素樹脂系溶融張力向上剤が好ましく、フッ素樹脂系溶融張力向上剤がより好ましい。
【００２９】
アクリル樹脂系溶融張力向上剤は、塩化ビニル系樹脂（Ａ）と混ざり合い、光ファイバ被覆用樹脂組成物の溶融張力を高めることができるものであれば特に限定されないが、例えば、三菱レイヨン（株）製の「メタブレンＰ」シリーズ等が挙げられる。
【００３０】
アクリル樹脂系溶融張力向上剤の数平均分子量は、１００００００〜８００００００が好ましく、３００００００〜６００００００がより好ましい。アクリル樹脂系溶融張力向上剤の数平均分子量が１００００００以上であると、塩化ビニル系樹脂（Ａ）の分子主鎖とアクリル樹脂系溶融張力向上剤の分子主鎖とで絡み合いが生じ、光ファイバケーブルの燃焼時のドリップを抑制できる。また、アクリル樹脂系溶融張力向上剤の数平均分子量が８００００００以下であると、光ファイバ被覆用樹脂組成物の本来の性能を損なわない。
アクリル樹脂系溶融張力向上剤の数平均分子量は、標準試料として標準ポリスチレンを用い、ゲルパーミエーションクロマトグラフィー（ＧＰＣ）により測定した値とする。
【００３１】
フッ素樹脂系溶融張力向上剤は、塩化ビニル系樹脂（Ａ）と混ざり合い、光ファイバ被覆用樹脂組成物の溶融張力を高めることができるものであれば特に限定されないが、例えば、三菱レイヨン（株）製の「メタブレンＡ」シリーズ等が挙げられる。これらのフッ素樹脂系溶融張力向上剤の中でも、光ファイバ被覆用樹脂組成物中の分散性に優れることから、アクリル樹脂で変性したテトラフルオロエチレン樹脂が好ましい。
【００３２】
フッ素樹脂系溶融張力向上剤の数平均分子量は、１００００００〜３０００００００が好ましく、５００００００〜２０００００００がより好ましい。フッ素樹脂系溶融張力向上剤の数平均分子量が１００００００以上であると、塩化ビニル系樹脂（Ａ）の分子主鎖とフッ素樹脂系溶融張力向上剤のフィブリル化したフッ素樹脂とで絡み合いが生じ、光ファイバケーブルの燃焼時のドリップを抑制できる。また、フッ素樹脂系溶融張力向上剤の数平均分子量が３０００００００以下であると、光ファイバ被覆用樹脂組成物の本来の性能を損なわない。
フッ素樹脂系溶融張力向上剤の数平均分子量は、３８０℃で溶融させた際の動的粘弾性を測定し、測定した動的粘弾性から算出した値とする。
【００３３】
溶融張力向上剤（Ｃ）の含有量は、塩化ビニル系樹脂（Ａ）１００質量部に対して、１質量部〜１５質量部が好ましく、２質量部〜１０質量部がより好ましい。溶融張力向上剤（Ｃ）の含有量が１質量部以上であると、光ファイバケーブルの燃焼時のドリップを抑制できる。また、溶融張力向上剤（Ｃ）の含有量が１５質量部以下であると、光ファイバ被覆用樹脂組成物の本来の性能を損なわない。
【００３４】
（可塑剤（Ｄ））
本発明の光ファイバ被覆用樹脂組成物は、必要に応じて、更に可塑剤（Ｄ）を含んでもよい。
可塑剤（Ｄ）は、塩化ビニル系樹脂（Ａ）の柔軟性を改善させる機能を有するため、光ファイバ被覆用樹脂組成物に可塑剤（Ｄ）を含ませることで、柔軟性を更に向上させる効果を有する。
【００３５】
可塑剤（Ｄ）としては、塩化ビニル系樹脂（Ａ）に適用できる可塑剤であれば特に限定されないが、例えば、トリメリット酸トリ−２−エチルヘキシル、トリメリット酸トリ−ｎ−オクチル、トリメリット酸トリイソデシル等のトリメリット酸エステル化合物；エポキシヘキサヒドロフタル酸ジ−２−エチルヘキシル、エポキシ化脂肪酸−２−エチルヘキシル等のエポキシ系化合物等が挙げられる。これらの可塑剤（Ｄ）は、１種を単独で用いてもよく、２種以上を併用してもよい。これらの可塑剤（Ｄ）の中でも、光ファイバケーブルの柔軟性に優れることから、トリメリット酸エステル化合物が好ましく、トリメリット酸トリ−２−エチルヘキシル、トリメリット酸トリ−ｎ−オクチルがより好ましい。
但し、可塑剤（Ｄ）に塩化パラフィン（Ｂ）を含まないものとする。
【００３６】
トリメリット酸エステル化合物の可塑剤（Ｄ）の市販品としては、例えば、花王（株）製の「トリメックス」シリーズ；ＤＩＣ（株）製の「モノサイザー」シリーズ等が挙げられる。
エポキシ系化合物の可塑剤（Ｄ）の市販品としては、例えば、（株）ＡＤＥＫＡ製の「アデカサイザーＯ」シリーズ、「アデカサイザーＤ」シリーズ；新日本理化（株）製の「サンソサイザーＥ」シリーズ等が挙げられる。
【００３７】
可塑剤（Ｄ）の分子量は、４００〜２０００が好ましく、５００〜１０００がより好ましい。可塑剤（Ｄ）の分子量が４００以上であると、可塑剤（Ｄ）の光ファイバへの移行が少なく、可塑剤（Ｄ）の光ファイバケーブルからのブリードアウトが少ない。また、可塑剤（Ｄ）の分子量が２０００以下であると、光ファイバケーブルの柔軟性に優れる。
【００３８】
可塑剤（Ｄ）の含有量は、塩化ビニル系樹脂（Ａ）１００質量部に対して、１０質量部〜５０質量部が好ましく、１５質量部〜４５質量部がより好ましい。可塑剤（Ｄ）の含有量が１０質量部以上であると、光ファイバケーブルの柔軟性に優れる。また、可塑剤（Ｄ）の含有量が５０質量部以下であると、光ファイバ被覆用樹脂組成物の本来の性能を損なわない。
【００３９】
（難燃剤（Ｇ））
本発明の光ファイバ被覆用樹脂組成物は、必要に応じて、更に難燃剤（Ｇ）を含んでもよい。
難燃剤（Ｇ）は、塩化ビニル系樹脂（Ａ）の難燃性を改善させる機能を有するため、光ファイバ被覆用樹脂組成物に難燃剤（Ｇ）を含ませることで、光ファイバケーブルの難燃性を更に向上させる効果を有する。
【００４０】
難燃剤（Ｇ）としては、例えば、臭素化合物、塩素化合物等のハロゲン系難燃剤；リン、リン酸塩化合物、リン酸エステル化合物等のリン系難燃剤；水酸化マグネシウム、水酸化アルミニウム等の水酸化金属系難燃剤；等が挙げられる。これらの難燃剤（Ｇ）は、１種を単独で用いてもよく、２種以上を併用してもよい。これらの難燃剤（Ｇ）の中でも、光ファイバ被覆用樹脂組成物中の分散性に優れ、少量の添加で光ファイバケーブルの難燃性を向上させることから、ハロゲン系難燃剤が好ましく、臭素化合物がより好ましい。
但し、難燃剤（Ｇ）に塩化パラフィン（Ｂ）を含まないものとする。
【００４１】
臭素化合物としては、例えば、テトラブロモビスフェノールＡ、トリブロモフェノール、デカブロモジフェニルエーテル、ビス（ペンタブロモフェニル）エタン、臭素化エポキシ樹脂、末端封止臭素化エポキシ樹脂、臭素化スチレン樹脂等が挙げられる。これらの臭素化合物は、１種を単独で用いてもよく、２種以上を併用してもよい。これらの臭素化合物の中でも、臭素化合物の光ファイバへの移行が少なく、臭素化合物の光ファイバケーブルからのブリードアウトが少ないことから、臭素化エポキシ樹脂、末端封止臭素化エポキシ樹脂、臭素化スチレン樹脂が好ましく、光ファイバ被覆用樹脂組成物中の分散性に優れることから、末端封止臭素化エポキシ樹脂がより好ましい。
臭素化エポキシ樹脂、末端封止臭素化エポキシ樹脂は、オリゴマーを含む。
【００４２】
難燃剤（Ｇ）の含有量は、塩化ビニル系樹脂（Ａ）１００質量部に対して、５質量部〜７０質量部が好ましく、１０質量部〜６０質量部がより好ましい。難燃剤（Ｇ）の含有量が５質量部以上であると、光ファイバケーブルの難燃性に優れる。また、難燃剤（Ｇ）の含有量が７０質量部以下であると、光ファイバ被覆用樹脂組成物の本来の性能を損なわない。
【００４３】
（難燃助剤（Ｅ））
本発明の光ファイバ被覆用樹脂組成物は、必要に応じて、更に難燃助剤（Ｅ）を含んでもよい。
難燃助剤（Ｅ）は、塩化パラフィン（Ｂ）や難燃剤（Ｇ）との相互作用により難燃性を改善させる機能を有するため、光ファイバ被覆用樹脂組成物に難燃助剤（Ｅ）を含ませることで、光ファイバケーブルの難燃性を更に向上させる効果を有する。
【００４４】
難燃助剤（Ｅ）としては、例えば、三酸化アンチモン；ホウ酸亜鉛、ホウ酸カルシウム、ホウ酸アルミニウム等のホウ酸塩化合物；ポリジメチルシロキサン、ポリジメチルシロキサンのメチル基の一部が水素、フェニル基、ハロゲン化フェニル基、ハロゲン化アルキル基、フルオロエステル基等の１種以上の官能基で置換された樹脂等のケイ素化合物等が挙げられる。これらの難燃助剤（Ｅ）は、１種を単独で用いてもよく、２種以上を併用してもよい。これらの難燃助剤（Ｅ）の中でも、ハロゲン系難燃剤との相互作用を示し、少量の添加で光ファイバケーブルの難燃性を向上させることから、三酸化アンチモン、ホウ酸塩化合物、ケイ素化合物が好ましく、三酸化アンチモン、ホウ酸塩化合物がより好ましい。
【００４５】
難燃助剤（Ｅ）の含有量は、塩化ビニル系樹脂（Ａ）１００質量部に対して、１質量部〜３０質量部が好ましく、３質量部〜２５質量部がより好ましい。難燃助剤（Ｅ）の含有量が１質量部以上であると、光ファイバケーブルの難燃性に優れる。また、難燃助剤（Ｅ）の含有量が３０質量部以下であると、光ファイバ被覆用樹脂組成物の本来の性能を損なわない。
【００４６】
難燃助剤（Ｅ）の含有量は、塩化パラフィン（Ｂ）と難燃剤（Ｇ）との合計１００質量部に対して、１質量部〜３００質量部が好ましく、３質量部〜１５０質量部がより好ましい。難燃助剤（Ｅ）の含有量が１質量部以上であると、光ファイバケーブルの難燃性に優れる。また、難燃助剤（Ｅ）の含有量が３００質量部以下であると、光ファイバ被覆用樹脂組成物の本来の性能を損なわない。
【００４７】
（受酸剤（Ｆ））
本発明の光ファイバ被覆用樹脂組成物は、必要に応じて、更に受酸剤（Ｆ）を含んでもよい。
塩化ビニル系樹脂（Ａ）は、燃焼時に熱分解により、塩化水素ガスが発生する。可塑剤（Ｄ）の多くは、フタル酸誘導体であり、塩化水素ガスにより分解が促進され、フタル酸誘導体が生成される。このベンゼン環を有する化学構造であるフタル酸誘導体が、燃焼時に煤を発生する要因となる。
受酸剤（Ｆ）は、塩化ビニル系樹脂（Ａ）の熱分解により生じた塩化水素ガスを捕捉・吸収する機能を有するため、光ファイバ被覆用樹脂組成物に受酸剤（Ｆ）を含ませることで、低発煙性を更に向上させる効果を有する。
【００４８】
受酸剤（Ｆ）としては、例えば、炭酸カルシウム、炭酸マグネシウム等の炭酸塩化合物；マグネシウムとアルミニウムの炭酸塩複合物、マグネシウムと亜鉛とアルミニウムの炭酸塩複合物等のハイドロタルサイト；酸化カルシウム、酸化マグネシウム、酸化鉛、酸化亜鉛等の酸化金属化合物；オキシ水酸化鉄等のオキシ水酸化金属化合物；フェロセン等が挙げられる。これらの受酸剤（Ｆ）は、１種を単独で用いてもよく、２種以上を併用してもよい。これらの受酸剤（Ｆ）の中でも、塩化水素ガスの捕捉・吸収能力に優れることから、炭酸塩化合物、ハイドロタルサイト、酸化金属化合物、オキシ水酸化金属化合物が好ましく、ハイドロタルサイト、オキシ水酸化金属化合物がより好ましい。
【００４９】
ハイドロタルサイトの市販品としては、例えば、「ＤＨＴ−４Ａ」（協和化学工業（株）製）、「ＳＴＡＢＩＡＣＥ  ＨＴ−７」（堺化学工業（株）製）等が挙げられる。
【００５０】
受酸剤（Ｆ）の数平均粒子径は、１０ｎｍ〜１０００ｎｍが好ましく、２０ｎｍ〜８００ｎｍがより好ましい。受酸剤（Ｆ）の数平均粒子径が１０ｎｍ以上であると、光ファイバ被覆用樹脂組成物中の分散性に優れる。また、受酸剤（Ｆ）の数平均粒子径が１０００ｎｍであると、光ファイバ被覆用樹脂組成物の本来の性能を損なわない。
受酸剤（Ｆ）の数平均粒子径は、顕微鏡で観察した任意の１００個の粒子の粒子径を平均した値とする。
【００５１】
受酸剤（Ｆ）の含有量は、塩化ビニル系樹脂（Ａ）１００質量部に対して、１質量部〜６０質量部が好ましく、５質量部〜５０質量部がより好ましい。受酸剤（Ｆ）の含有量が１質量部以上であると、光ファイバケーブルの低発煙性に優れる。また、受酸剤（Ｆ）の含有量が６０質量部以下であると、光ファイバ被覆用樹脂組成物の本来の性能を損なわない。
【００５２】
（熱安定剤（Ｈ））
本発明の光ファイバ被覆用樹脂組成物は、必要に応じて、更に熱安定剤（Ｈ）を含んでもよい。
塩化ビニル系樹脂（Ａ）は、溶融加工温度と熱分解温度とが近く、加工時に熱分解により塩素原子と水素原子が脱離し、塩化水素ガスを発生しやすい。
熱安定剤（Ｈ）は、塩化ビニル系樹脂（Ａ）の熱分解を抑制する機能を有するため、光ファイバ被覆用樹脂組成物に熱安定剤（Ｈ）を含ませることで、低発煙性、耐熱性を更に向上させる効果を有する。
【００５３】
熱安定剤（Ｈ）としては、例えば、カルシウム・亜鉛系熱安定剤、バリウム・亜鉛系熱安定剤、マグネシウム・亜鉛系熱安定剤、スズ系熱安定剤、カルシウム・マグネシウム・亜鉛系熱安定剤等の金属系熱安定剤等が挙げられる。これらの熱安定剤（Ｈ）は、１種を単独で用いてもよく、２種以上を併用してもよい。これらの熱安定剤（Ｈ）の中でも、光ファイバ被覆用樹脂組成物の耐熱性に優れることから、金属系熱安定剤が好ましく、カルシウム・マグネシウム・亜鉛系熱安定剤がより好ましい。
【００５４】
熱安定剤（Ｈ）の含有量は、塩化ビニル系樹脂（Ａ）１００質量部に対して、０．５質量部〜１５質量部が好ましく、１質量部〜１０質量部がより好ましい。熱安定剤（Ｈ）の含有量が０．５質量部以上であると、光ファイバケーブルの低発煙性、耐熱性に優れる。また、熱安定剤（Ｈ）の含有量が１５質量部以下であると、光ファイバ被覆用樹脂組成物の本来の性能を損なわない。
【００５５】
（顔料（Ｉ））
本発明の光ファイバ被覆用樹脂組成物は、必要に応じて、更に顔料（Ｉ）を含んでもよい。
顔料（Ｉ）は、光ファイバ被覆用樹脂組成物を着色させる機能を有するため、光ファイバ被覆用樹脂組成物に顔料（Ｉ）を含ませることで、光ファイバケーブルの識別性、意匠性を更に向上させる効果を有する。
【００５６】
顔料（Ｋ）としては、例えば、無機系顔料、有機系顔料等が挙げられる。具体的には、黒色顔料としては、例えば、カーボンブラック等；白色顔料としては、例えば、酸化チタン、酸化亜鉛等；黄色顔料としては、例えば、アゾ系有機系顔料、黄鉛、クロム黄、亜鉛黄等；青色顔料としては、例えば、群青（ウルトラマリンブルー）、コバルトブルー等；緑色顔料としては、例えば、酸化クロム等が挙げられる。これらの顔料（Ｋ）は、１種を単独で用いてもよく、２種以上を併用してもよい。
【００５７】
顔料（Ｉ）の含有量は、塩化ビニル系樹脂（Ａ）１００質量部に対して、０．５質量部〜１０質量部が好ましく、１質量部〜５質量部がより好ましい。顔料（Ｋ）の含有量が０．５質量部以上であると、光ファイバケーブルの識別性、意匠性に優れる。また、顔料（Ｋ）の含有量が１０質量部以下であると、光ファイバ被覆用樹脂組成物の本来の性能を損なわない。
【００５８】
（他の添加剤（Ｊ））
本発明の光ファイバ被覆用樹脂組成物は、必要に応じて、他の添加剤（Ｊ）を含んでもよい。
【００５９】
他の添加剤（Ｊ）としては、例えば、光ファイバケーブルを長期間使用する際、塩化ビニル系樹脂（Ａ）の酸素による塩素原子の脱離を防止する目的で添加する酸化防止剤；光ファイバ被覆用樹脂組成物を溶融成形する際、光ファイバ被覆用樹脂組成物の流動性を向上させる目的で添加する滑剤；光ファイバケーブルを長期間保管する際、光ファイバケーブル同士の密着を防止する目的で添加するアンチブロッキング剤等が挙げられる。これらの他の添加剤（Ｊ）は、１種を単独で用いてもよく、２種以上を併用してもよい。
【００６０】
他の添加剤（Ｊ）の含有量は、塩化ビニル系樹脂（Ａ）１００質量部に対して、１質量部〜１０質量部が好ましく、２質量部〜８質量部がより好ましい。他の添加剤（Ｊ）の含有量が１質量部以上であると、他の添加剤（Ｊ）が有する性能を発現させることができる。また、他の添加剤（Ｊ）の含有量が１０質量部以下であると、光ファイバ被覆用樹脂組成物の本来の性能を損なわない。
【００６１】
（光ファイバ被覆用樹脂組成物の製造方法）
本発明の光ファイバ被覆用樹脂組成物は、塩化ビニル系樹脂（Ａ）、塩化パラフィン（Ｂ）、必要に応じて、溶融張力向上剤（Ｃ）、可塑剤（Ｄ）、難燃剤（Ｇ）、難燃助剤（Ｅ）、受酸剤（Ｆ）、熱安定剤（Ｈ）、顔料（Ｉ）、他の添加剤（Ｊ）を混合することで得られる。
【００６２】
混合方法としては、例えば、二軸押出機等の装置を用いて溶融混練する方法等が挙げられる。
溶融混練するための装置としては、例えば、添加材料供給フィーダーが主材料ホッパーと押出機との間に取り付けられ、添加材料を直接押出機へ混入するサイドフィード式二軸押出機；押出時の水分や残存モノマー等を脱揮するための装置が付帯されたベント式二軸押出機等が挙げられる。
【００６３】
溶融混練の温度は、１５０℃〜１９０℃が好ましく、１６０℃〜１８０℃がより好ましい。混練温度が１５０℃以上であると、光ファイバ被覆用樹脂組成物を十分に混練することができる。また、混練温度が１９０℃以下であると、光ファイバ被覆用樹脂組成物の本来の性能を損なわない。
【００６４】
（光ファイバケーブル）
本発明の光ファイバケーブルは、光ファイバと、光ファイバの外周に本発明の光ファイバ被覆用樹脂組成物からなる被覆層とを有する。
本発明の光ファイバケーブルとしては、例えば、図１（ａ）に示すような光ファイバ１０の外周に１層の被覆層２０を有する光ファイバケーブル、図１（ｂ）に示すような光ファイバ１０の外周に２層以上の被覆層２０ａ・２０ｂを有する光ファイバケーブル等が挙げられる。
【００６５】
（光ファイバ）
光ファイバは、光ファイバとしての機能を有するものであれば特に限定されず、公知の光ファイバを用いることができる。
光ファイバの種類としては、例えば、中心から外周に向かって芯の屈折率が段階的に低下する多層光ファイバ、複数の芯を鞘で取り囲んで一纏めにした多芯光ファイバ、中心から外周に向かって連続的に芯の屈折率が低下する屈折率分布光ファイバ等が挙げられる。これらの光ファイバの種類の中でも、耐熱性に優れることから、多層光ファイバ、多芯光ファイバが好ましく、より長距離の通信を可能とすることから、多層光ファイバがより好ましい。
【００６６】
多層光ファイバは、芯と鞘との界面で光を全反射させ、芯内で光を伝播させる。
多層光ファイバとしては、例えば、図２（ａ）に示すような芯１１と芯１１の外周に１層の鞘１２を有する多層光ファイバ、図２（ｂ）に示すような芯１１と芯１１の外周に２層以上の鞘１２ａ・１２ｂを有する多層光ファイバ等が挙げられる。
【００６７】
（芯）
芯を構成する材料（芯材）は、透明性の高い材料であれば特に限定されず、使用目的等に応じて適宜選択することができる。
芯材としては、例えば、ガラス；アクリル樹脂、スチレン樹脂、カーボネート樹脂等の樹脂が挙げられる。これらの芯材は、１種を単独で用いてもよく、２種以上を混合して用いてもよい。これらの芯材の中でも、難燃性に劣り、本発明の光ファイバ被覆用樹脂組成物により被覆する必要性が高いことから、樹脂が好ましく、より長距離の通信を可能とすることから、アクリル樹脂が好ましい。
【００６８】
アクリル樹脂としては、例えばメチルメタクリレート単独重合体、メチルメタクリレート単位を５０質量％以上含む共重合体等が挙げられる。これらのアクリル樹脂は、１種を単独で用いてもよく、２種以上を混合して用いてもよい。これらのアクリル樹脂の中でも、光学特性、機械特性、耐熱性、透明性に優れることから、メチルメタクリレート単独重合体、メチルメタクリレート単位を５０質量％以上含む共重合体が好ましく、メチルメタクリレート単独重合体、メチルメタクリレート単位を６０質量％以上含む共重合体がより好ましく、メチルメタクリレート単独重合体、メチルメタクリレート単位を７０質量％以上含む共重合体が更に好ましく、メチルメタクリレート単独重合体が特に好ましい。
【００６９】
芯材の製造方法としては、例えば、塊状重合法、懸濁重合法、乳化重合法、溶液重合法等が挙げられる。これらの芯材の製造方法の中でも、異物の混入を抑制できることから、塊状重合法、溶液重合法が好ましい。
【００７０】
（鞘）
鞘は、芯の外周に形成される。鞘は、図２（ａ）に示すように１層でもよく、図２（ｂ）に示すように２層以上でもよい。
鞘を構成する材料（鞘材）は、芯材より屈折率の低い材料であれば特に限定されず、芯材の組成や使用目的等に応じて適宜選択することができる。
芯材としてアクリル樹脂を用いる場合、より長距離の通信を可能とすることから、鞘材としてフッ素樹脂を用いることが好ましい。特に、芯材としてメチルメタクリレート単独重合体を用いる場合、より長距離の通信を可能とすることから、鞘材としてフッ素樹脂を用いることが好ましい。
【００７１】
フッ素樹脂としては、例えば、フッ化ビニリデン（ＶＤＦ）単独重合体、ＶＤＦ−トリフルオロエチレン共重合体、ＶＤＦ−テトラフルオロエチレン（ＴＦＥ）共重合体、ＶＤＦ−ヘキサフルオロプロピレン（ＨＦＰ）共重合体、ＶＤＦ−ＴＦＥ−ＨＦＰ共重合体、ＶＤＦ−ＴＦＥ−ＨＦＰ−（パーフルオロ）アルキルビニルエーテル共重合体、ＶＤＦ−ヘキサフルオロアセトン共重合体、ＶＤＦ−ＨＦＰ共重合体、ＶＤＦ−ＴＦＥ−ヘキサフルオロアセトン共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体等が挙げられる。これらのフッ素樹脂は、１種を単独で用いてもよく、２種以上を混合して用いてもよい。
【００７２】
これらのフッ素樹脂の中でも、柔軟性、耐衝撃性、透明性、耐薬品性に優れ、低価格であることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体が好ましい。
特に、鞘が１層の場合、耐薬品性に優れることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体、フルオロアルキル（メタ）アクリレート重合体、フルオロアルキル（メタ）アクリレート−アルキル（メタ）アクリレート共重合体が好ましく、機械特性に優れることから、ＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体がより好ましい。
また、鞘が２層の場合、光ファイバを曲げた際に漏光を抑制できることから、１層目（内側の層、図２（ｂ）でいう１２ａ）はフルオロアルキル（メタ）アクリレート重合体、フルオロアルキル（メタ）アクリレート−アルキル（メタ）アクリレート共重合体が好ましく、２層目（外側の層、図２（ｂ）でいう１２ｂ）はＶＤＦ−ＴＦＥ共重合体、ＶＤＦ−ＴＦＥ−ＨＦＰ共重合体、エチレン−ＶＤＦ−ＴＦＥ−ＨＦＰ共重合体、エチレン−ＴＦＥ−ＨＦＰ共重合体が好ましい。
【００７３】
フルオロアルキル（メタ）アクリレートとしては、例えば、２−（パーフルオロヘキシル）エチルメタクリレート（１３ＦＭ）、２−（パーフルオロオクチル）エチルメタクリレート（１７ＦＭ）等の下記式（１）に示す長鎖フルオロアルキル（メタ）アクリレート；２，２，２−トリフルオロエチルメタクリレート（３ＦＭ）等の下記式（２）に示す短鎖フルオロアルキル（メタ）アクリレート等が挙げられる。
【００７４】
【化１】
2016004090.tif 000003
（式中、ｍは１又は２、ｎは５〜１３のいずれかの整数、Ｒは水素原子又はメチル基、Ｘは水素原子又はフッ素原子を示す。）
【００７５】
【化２】
2016004090.tif 000004
（式中、ｍは１又は２、ｎは１〜４のいずれかの整数、Ｒは水素原子又はメチル基、Ｘは水素原子又はフッ素原子を示す。）
【００７６】
フルオロアルキル（メタ）アクリレート重合体やフルオロアルキル（メタ）アクリレート−アルキル（メタ）アクリレート共重合体は、伝送損失を低減させることができることから、上記式（１）に示す長鎖フルオロアルキル（メタ）アクリレートの単位１０〜５０質量％、上記式（２）に示す短鎖フルオロアルキル（メタ）アクリレートの単位２０〜９０質量％及び他の共重合可能な単量体単位０〜５０質量％からなる共重合体が好ましい。具体的には、前記含有率の１７ＦＭ−３ＦＭ−メチルメタクリレート−メタクリル酸共重合体、１３ＦＭ−３ＦＭ−メチルメタクリレート−メタクリル酸共重合体が好ましい。
【００７７】
光ファイバの成形方法としては、例えば、溶融紡糸法等が挙げられる。
溶融紡糸法による多層光ファイバや多芯光ファイバの成形方法は、例えば、芯材及び鞘材をそれぞれ溶融し、複合紡糸を行う方法が挙げられる。
光ファイバケーブルを温度差の大きい環境で用いる場合、ピストニングを抑制するため、光ファイバをアニール処理することが好ましい。アニール処理は、光ファイバの材料によって処理条件を適宜設定すればよく、連続でもよく、バッチでもよい。
【００７８】
光ファイバの直径は、光ファイバの取り扱い性に優れ、光素子との結合効率や光軸ずれに対する許容度の観点から、０．１ｍｍ〜５ｍｍが好ましく、０．２ｍｍ〜４．５ｍｍがより好ましく、０．３ｍｍ〜４ｍｍが更に好ましい。
【００７９】
多層光ファイバにおける芯の直径は、光素子との結合効率や光軸ずれに対する許容度の観点から、多層光ファイバの直径に対して８５％以上が好ましく、９０％以上がより好ましく、９５％以上が更に好ましい。
【００８０】
多層光ファイバにおける鞘の厚さは、光素子との結合効率や光軸ずれに対する許容度の観点から、多層光ファイバの直径に対して７．５％以下が好ましく、５％以下がより好ましく、２．５％以下が更に好ましい。
【００８１】
鞘を２層とする場合、１層目（内側の層、図２（ｂ）でいう１２ａ）と２層目（外側の層、図２（ｂ）でいう１２ｂ）とで、厚さの範囲を自由に設定することができる。
鞘を２層とする場合、１層目と２層目の厚さの比は、光ファイバの柔軟性、耐衝撃性、耐薬品性に優れ、光素子との結合効率や光軸ずれに対する許容度の観点から、１：０．１〜１：５が好ましく、１：０．５〜１：４がより好ましく、１：１〜１：３が更に好ましい。
【００８２】
芯材と鞘材の屈折率は、芯材の屈折率より鞘材の屈折率が低ければ特に限定されないが、光が伝播できる最大角度に対する開口数を大きくできることから、芯材の屈折率が１．４５〜１．５５、鞘材の屈折率が１．３５〜１．５１が好ましく、芯材の屈折率が１．４６〜１．５３、鞘材の屈折率が１．３７〜１．４９がより好ましく、芯材の屈折率が１．４７〜１．５１、鞘材の屈折率が１．３９〜１．４７が更に好ましい。
屈折率は、ＩＳＯ  １３４６８に準拠し、２３℃でナトリウムＤ線を用い、アッベ屈折計により測定した値とする。
【００８３】
（被覆層）
被覆層は、光ファイバの外周を被覆し、本発明の光ファイバ被覆用樹脂組成物からなる。
被覆層は、図１（ａ）に示すように１層でもよく、図１（ｂ）に示すように２層以上でもよい。
被覆層を２層以上とする場合、本発明の光ファイバ被覆用樹脂組成物からなる被覆層は、光ファイバケーブルの難燃性に優れることから、光ファイバケーブルの最外層とすることが好ましい。
【００８４】
被覆層の厚さは、０．１ｍｍ〜２．５ｍｍが好ましく、０．２ｍｍ〜２ｍｍがより好ましい。被覆層の厚さが０．１ｍｍ以上であると、光ファイバケーブルの難燃性に優れる。被覆層の厚さが２．５ｍｍ以下であると、光ファイバケーブルの柔軟性、取り扱い性に優れる。
【００８５】
光ファイバの外周に被覆層を被覆する方法としては、例えば、クロスヘッドダイを備えた押出被覆装置を用いて被覆する方法が挙げられる。特に、プラスチック光ファイバに被覆層を被覆する場合、均一な直径の光ファイバケーブルを得ることができることから、クロスヘッドダイを備えた押出被覆装置を用いて被覆する方法が好ましい。
被覆層を２層以上とする場合、１層ずつ順に被覆層を被覆してもよく、同時に複数の被覆層を被覆してもよい。
【００８６】
光ファイバの外周に被覆層を被覆する際の押出の温度は、１５０℃〜１９０℃が好ましく、１６０℃〜１８０℃がより好ましい。光ファイバの外周に被覆層を被覆する際の押出の温度が１５０℃以上であると、光ファイバケーブルの外観に優れる。光ファイバの外周に被覆層を被覆する際の押出の温度が１９０℃以下であると、光ファイバ被覆用樹脂組成物の本来の性能を損なわない。
【００８７】
光ファイバケーブルの直径は、０．３ｍｍ〜１０ｍｍが好ましく、０．５ｍｍ〜８ｍｍがより好ましい。光ファイバケーブルの直径が０．３ｍｍ以上であると、光ファイバケーブルの難燃性に優れる。また、光ファイバケーブルの直径が１０ｍｍ以下であると、光ファイバケーブルの柔軟性、取り扱い性に優れる。
【００８８】
光ファイバケーブルの他の実施形態としては、例えば、図３に示すような２本の光ファイバを１つの被覆層により被覆した光ファイバケーブルが挙げられる。
図３に示すような光ファイバケーブルの製造方法は、例えば、２芯用のダイス・ニップルを備えたクロスヘッドに光ファイバを通して被覆層を被覆する方法が挙げられる。
通常、光ファイバケーブルを通信用途で用いる場合、光ファイバケーブルの一端を光源システムに接続し、光ファイバケーブルの他端を受光システムに接続する必要がある。その際、双方向で通信を行う場合、図３に示すような２本の光ファイバを有する光ファイバケーブルを用いるとよい。
【００８９】
本発明の光ファイバケーブルは、難燃性、低発煙性、柔軟性に優れるため、センサ、移動媒体内等の通信、機器内外の配線等の用途に好適に用いることができ、特に、工業用センサ用途に好適に用いることができる。
【実施例】
【００９０】
以下、実施例により本発明を具体的に説明するが、本発明はこれらの実施例に限定されるものではない。
【００９１】
（難燃性試験）
実施例及び比較例で得られた光ファイバケーブルを、５００Ｗのバーナー出力で６０秒間接炎させた後、バーナーを離し、バーナーを離してから光ファイバケーブルの消火までの燃焼時間を測定した。
燃焼時間が３０秒未満を「Ａ」、３０秒以上を「Ｂ」と評価した。
【００９２】
（屈曲試験）
実施例及び比較例で得られた光ファイバケーブルを、日本工業規格「ＪＩＳ  Ｃ６８６１」に準拠して、以下のように屈曲試験を行った。
光ファイバケーブルを繰り返し屈曲装置（機種名「恒温槽付き光ファイバ屈曲試験機」、（株）安田精機製作所製）に取り付け、５００ｇの荷重を加えながら、垂直方向に対して両側に９０°の角度で曲げた。初期値より１ｄＢ損失増加が生じた時点で試験終了とし、終了時点の繰り返し屈曲回数を確認した。
繰り返し屈曲回数が３００００回以上を「Ａ」、３００００回未満を「Ｂ」と評価した。
【００９３】
（材料）
塩化ビニル系樹脂（Ａ−１）：「カネビニール  Ｓ１００３」（商品名、（株）カネカ製）
塩化パラフィン（Ｂ−１）：「エンパラＫ−５０」（商品名、味の素ファインテクノ（株）製、炭素数１４、塩素含有率５０質量％）
溶融張力向上剤（Ｃ−１）：「メタブレンＡ３０００」（商品名、三菱レイヨン（株）製、アクリル樹脂で変性したテトラフルオロエチレン樹脂）
可塑剤（Ｄ−１）：「トリメックス  Ｔ−０８」（商品名、花王（株）製、トリメリット酸トリ−２−エチルヘキシル）
難燃助剤（Ｅ−１）：三酸化アンチモン（日本精鉱（株）製）
受酸剤（Ｆ−１）：「白艶華ＣＣＲ」（商品名、白石カルシウム（株）製、炭酸カルシウム）
受酸剤（Ｆ−２）：「ＳＴＡＢＩＡＣＥ  ＨＴ−７」（商品名、堺化学工業（株）製、ハイドロタルサイト）
難燃剤（Ｇ−１）：「ハイジライト」（商品名、昭和電工（株）製、水酸化アルミニウム）
熱安定剤（Ｈ−１）：「アデカスタブＲＵＰ−１０３」（商品名、（株）ＡＤＥＫＡ製、カルシウム・マグネシウム・亜鉛系熱安定剤）
顔料（Ｉ−１）：「三菱カーボンブラック  汎用カラー  ＃４５」（商品名、三菱化学（株）製、カーボンブラック）
【００９４】
（光ファイバ）
芯材をポリメチルメタクリレート（屈折率１．４９２）、１層目（内側の層）の鞘材を２−（パーフルオロオクチル）エチルメタクリレート−２，２，２−トリフルオロエチルメタクリレート−メチルメタクリレート−メタクリル酸共重合体（２−（パーフルオロオクチル）エチルメタクリレート単位：２，２，２−トリフルオロエチルメタクリレート単位：メチルメタクリレート単位：メタクリル酸単位＝３１：５１：１７：１（質量％）、屈折率１．４０２）、２層目（外側の層）の鞘材をフッ化ビニリデン−テトラフルオロエチレン−へキサフルオロエチレン共重合体（フッ化ビニリデン単位：テトラフルオロエチレン単位：へキサフルオロエチレン単位＝４８：４３：９（質量％）、屈折率１．３７４）とし、３層構造の同心円状複合紡糸ノズルを用いて紡糸し、１４０℃の熱風加熱炉中で繊維軸方向に２倍に延伸し、１層目の鞘の厚さが５μｍ、２層目の鞘の厚さが１０μｍの直径１．０ｍｍの光ファイバを得た。
得られた光ファイバを、実施例及び比較例の光ファイバケーブルの光ファイバとして用いた。
【００９５】
［実施例１］
塩化ビニル系樹脂（Ａ−１）１００質量部、塩化パラフィン（Ｂ−１）１０質量部、溶融張力向上剤（Ｃ−１）６質量部、可塑剤（Ｄ−１）２０質量部、難燃助剤（Ｅ−１）１７質量部、受酸剤（Ｆ−１）１５質量部、受酸剤（Ｆ−２）１５質量部、難燃剤（Ｇ−１）１５質量部、熱安定剤（Ｈ−１）２質量部、顔料（Ｉ−１）２質量部を、二軸押出機（機種名「ＢＴ−４０」、（株）プラスチック工学研究所製）を用いて１７０℃で溶融混練して、光ファイバ被覆用樹脂組成物（１）を得た。
得られた光ファイバ被覆用樹脂組成物を、樹脂被覆用クロスヘッド型４０ｍｍケーブル被覆装置（（株）聖製作所製）に供給し、光ファイバの外周に厚さ０．６ｍｍの被覆層を被覆し、直径２．２ｍｍの光ファイバケーブルを得た。得られた光ファイバケーブルの評価結果を、表２に示す。
【００９６】
［比較例１］
光ファイバ被覆用樹脂組成物の組成を表１に示すように変更した以外は、実施例１と同様に操作を行い、光ファイバ被覆用樹脂組成物（２）及び光ファイバケーブルを得た。得られた光ファイバケーブルの評価結果を表２に示す。
【００９７】
【表１】
2016004090.tif 000005
【００９８】
【表２】
2016004090.tif 000006
【００９９】
実施例１で得られた光ファイバケーブルは、難燃性、柔軟性に優れた。
一方、塩化パラフィン（Ｂ）を含まない比較例１で得られた光ファイバケーブルは、難燃性、柔軟性に劣った。
また、比較例１と比較して実施例１は、塩化パラフィン（Ｂ）を有する分、可塑剤（Ｄ）の量を少なくすることができるので、低発煙性に優れることが期待される。
【産業上の利用可能性】
【０１００】
本発明の光ファイバケーブルは、難燃性、低発煙性、柔軟性に優れるため、センサ、移動媒体内等の通信、機器内外の配線等の用途に好適に用いることができ、特に、工業用センサ用途に好適に用いることができる。
【符号の説明】
【０１０１】
１０    光ファイバ
１１    芯
１２    鞘
１２ａ  鞘（１層目）
１２ｂ  鞘（２層目）
２０    被覆層
２０ａ  被覆層（１層目）
２０ｂ  被覆層（２層目）
【図１】
2016004090.tif 000007
【図２】
2016004090.tif 000008
【図３】
2016004090.tif 000009